(57)【要約】  本発明は、得られる人工爪が光沢性及び密着性に優れ、かつ、除去性に優れる人工爪組成物、並びに、上記人工爪組成物を用いた人工爪、人工爪の形成方法、及び、ネイルアートキットを提供することを目的とする。  本発明の人工爪組成物は、成分Ａとしてポリカーボネート構造を有するポリウレタン（メタ）アクリレート、成分Ｂとして重量平均分子量が１０，０００以上のバインダーポリマー、及び、成分Ｃとして光重合開始剤を含有することを特徴とする。成分Ａの重量平均分子量が１，０００以上であることが好ましく、成分Ｂを人工爪組成物の全体に対して１５質量％以上含有することが好ましい。【特許請求の範囲】
【請求項１】
成分Ａとして、ポリカーボネート構造を有するポリウレタン（メタ）アクリレート、
成分Ｂとして、重量平均分子量が１０，０００以上のバインダーポリマー、及び、
成分Ｃとして、光重合開始剤を含有することを特徴とする
人工爪組成物。
【請求項２】
成分Ａが、下記式１で表される、請求項１に記載の人工爪組成物。
【化１】
2015046300.tif 000018
式１中、Ｒ1はそれぞれ独立に、末端に（メタ）アクリロイルオキシ基を有する１価の基であり、Ｒ2及びＲ3はそれぞれ独立に、２価の有機基であり、Ｒ3の少なくとも１つは下記式２で表される基であり、ｎは１以上の整数である。
【化２】
2015046300.tif 000019
式２中、Ｒ4及びＲ5はそれぞれ独立に、２価の有機基であり、ｍは１以上の整数である。
【請求項３】
成分Ａの重量平均分子量が１，０００以上である、請求項１又は２に記載の人工爪組成物。
【請求項４】
成分Ｂを人工爪組成物の全体に対して１５質量％以上含有する、請求項１〜３のいずれか１項に記載の人工爪組成物。
【請求項５】
成分Ｃとして、アセトフェノン化合物、及び／又は、アシルホスフィンオキシド化合物を含有する、請求項１〜４のいずれか１項に記載の人工爪組成物。
【請求項６】
成分Ｄとして、重合性化合物を更に含有する、請求項１〜５のいずれか１項に記載の人工爪組成物。
【請求項７】
成分Ｄがエチレン性不飽和化合物を含有する、請求項６に記載の人工爪組成物。
【請求項８】
成分Ｄが単官能エチレン性不飽和化合物を含有する、請求項６又は７に記載の人工爪組成物。
【請求項９】
成分Ｄがヒドロキシ基を有する（メタ）アクリレート化合物、カルボキシ基を有する（メタ）アクリレート化合物、及び、（メタ）アクリル酸よりなる群から選択される少なくとも１つの化合物を含有する、請求項６〜８のいずれか１項に記載の人工爪組成物。
【請求項１０】
成分Ｄがヒドロキシエチル（メタ）アクリレート、ヒドロキシプロピル（メタ）アクリレート、ヒドロキシブチル（メタ）アクリレート、ポリアルキレングリコールモノ（メタ）アクリレート、及び、（メタ）アクリル酸よりなる群から選択される少なくとも１つの化合物を含有する、請求項６〜９のいずれか１項に記載の人工爪組成物。
【請求項１１】
成分Ｄがヒドロキシエチル（メタ）アクリレート、ヒドロキシプロピル（メタ）アクリレート、及び、（メタ）アクリル酸よりなる群から選択される少なくとも１つの化合物を含有する、請求項６〜１０のいずれか１項に記載の人工爪組成物。
【請求項１２】
成分Ｄが少なくともヒドロキシエチル（メタ）アクリレートを含有する、請求項６〜１１のいずれか１項に記載の人工爪組成物。
【請求項１３】
請求項１〜１２のいずれか１項に記載の人工爪組成物を露光して形成された層を有する人工爪。
【請求項１４】
請求項１〜１２のいずれか１項に記載の人工爪組成物をヒト若しくは動物の爪上、又は、他の人工爪上に塗布し塗布膜を形成する工程、及び、
前記塗布膜を露光して人工爪を形成する工程、を含む
人工爪の形成方法。
【請求項１５】
請求項１〜１２のいずれか１項に記載の人工爪組成物を含んでなる
ネイルアートキット。
【発明の詳細な説明】
【技術分野】
【０００１】
本発明は、人工爪組成物、人工爪、人工爪の形成方法、及び、ネイルアートキットに関する。
【背景技術】
【０００２】
近年、手や足の爪にデザインを施すネイルアートに対する人気が高まり、爪（自爪）に合成樹脂製の人工爪（付け爪、ネイルチップ等）を形成する技術が発展している。特に最近、ウレタン系樹脂と光重合性モノマーとを含むジェル状の装飾用硬化性組成物を爪に塗布した後、紫外線を照射して硬化させた人工爪と呼ばれる爪装飾が、仕上がりがクリアである、爪との密着性が高く長持ちする、アクリル系樹脂のような臭いがない、等の理由から注目を集めている。
従来の人工爪組成物としては、特許文献１又は２に記載された組成物が知られている。
【先行技術文献】
【特許文献】
【０００３】
【特許文献１】国際公開第９７／００６６４号
【特許文献２】特開２００７−１６１７１５号公報
【発明の概要】
【発明が解決しようとする課題】
【０００４】
本発明の目的は、得られる人工爪が光沢性及び密着性に優れ、かつ、除去性に優れる人工爪組成物、並びに、上記人工爪組成物を用いた人工爪、人工爪の形成方法、及び、ネイルアートキットを提供することである。
【課題を解決するための手段】
【０００５】
上記目的は、下記＜１＞又は＜１６＞〜＜１８＞に記載の手段により達成された。好ましい実施態様である＜２＞〜＜１５＞と共に以下に示す。
＜１＞  成分Ａとして、ポリカーボネート構造を有するポリウレタン（メタ）アクリレート、成分Ｂとして、重量平均分子量が１０，０００以上のバインダーポリマー、及び、成分Ｃとして、光重合開始剤を含有することを特徴とする人工爪組成物、
＜２＞  成分Ａが、下記式１で表される、＜１＞に記載の人工爪組成物、【０００６】
【化１】
2015046300.tif 000002
式１中、Ｒ1はそれぞれ独立に、末端に（メタ）アクリロイルオキシ基を有する１価の基であり、Ｒ2及びＲ3はそれぞれ独立に、２価の有機基であり、Ｒ3の少なくとも１つは下記式２で表される基であり、ｎは１以上の整数である。【０００７】
【化２】
2015046300.tif 000003
式２中、Ｒ4及びＲ5はそれぞれ独立に、２価の有機基であり、ｍは１以上の整数である。【０００８】
＜３＞  成分Ａの重量平均分子量が１，０００以上である（２，０００以上であることがより好ましく、３，０００以上であることが更に好ましく、４，０００以上であることが特に好ましく、５０，０００以下であることが好ましく、２０，０００以下であることがより好ましい。）、＜１＞又は＜２＞に記載の人工爪組成物、
＜４＞  成分Ａを人工爪組成物の全体に対して１０〜７０質量％（１５〜５５質量％であることがより好ましく、２０〜５５質量％であることが更に好ましい。）含有する、＜１＞〜＜３＞のいずれか１つに記載の人工爪組成物、
＜５＞  成分Ｂを人工爪組成物の全体に対して１５質量％以上（より好ましくは１５〜８０質量％であり、更に好ましくは１５〜７０質量％であり、特に好ましくは１６〜６０質量％である。）含有する、＜１＞〜＜４＞のいずれか１つに記載の人工爪組成物、
＜６＞  成分Ｂが、アクリル系ポリマー、ウレタン系ポリマー、セルロース系ポリマー、エステル系ポリマー、アミド系ポリマー、ビニル系ポリマー、エーテル系ポリマー、スチレン系ポリマー、カーボネート系ポリマー、ウレア系ポリマー、エチレン系ポリマー、及びアミン系ポリマーよりなる群から選択される（より好ましくは、エチレン系ポリマー、ウレタン系ポリマー、及び、アクリル系ポリマーよりなる群から選択され、更に好ましくは、ウレタン系ポリマー又はアクリル系ポリマーであり、特に好ましくはウレタン系ポリマーである。）、＜１＞〜＜５＞のいずれか１つに記載の人工爪組成物、
＜７＞  成分Ｃとして、アセトフェノン化合物、及び／又は、アシルホスフィンオキシド化合物を含有する、＜１＞〜＜６＞のいずれか１つに記載の人工爪組成物、
＜８＞  成分Ｄとして、重合性化合物を更に含有する、＜１＞〜＜７＞のいずれか１つに記載の人工爪組成物、
＜９＞  成分Ｄがエチレン性不飽和化合物を含有する、＜８＞に記載の人工爪組成物、
＜１０＞  成分Ｄが単官能エチレン性不飽和化合物を含有する、＜８＞又は＜９＞に記載の人工爪組成物、
＜１１＞  成分Ｄがヒドロキシ基を有する（メタ）アクリレート化合物、カルボキシ基を有する（メタ）アクリレート化合物、及び、（メタ）アクリル酸よりなる群から選択される少なくとも１つの化合物を含有する、＜８＞〜＜１０＞のいずれか１つに記載の人工爪組成物、
＜１２＞  成分Ｄがヒドロキシエチル（メタ）アクリレート、ヒドロキシプロピル（メタ）アクリレート、ヒドロキシブチル（メタ）アクリレート、ポリアルキレングリコールモノ（メタ）アクリレート、及び、（メタ）アクリル酸よりなる群から選択される少なくとも１つの化合物を含有する、＜８＞〜＜１１＞のいずれか１つに記載の人工爪組成物、
＜１３＞  成分Ｄがヒドロキシエチル（メタ）アクリレート、ヒドロキシプロピル（メタ）アクリレート、及び、（メタ）アクリル酸よりなる群から選択される少なくとも１つの化合物を含有する、＜８＞〜＜１２＞のいずれか１つに記載の人工爪組成物、
＜１４＞  成分Ｄが少なくともヒドロキシエチル（メタ）アクリレートを含有する、＜８＞〜＜１３＞のいずれか１つに記載の人工爪組成物、
＜１５＞  成分Ｄの含有量が人工爪組成物の全質量に対し１〜８０質量％である（より好ましくは１〜７０質量％、更に好ましくは１〜６０質量％である。）、＜８＞〜＜１４＞のいずれか１つに記載の人工爪組成物。
＜１６＞  ＜１＞〜＜１５＞のいずれか１つに記載の人工爪組成物を露光して形成された層を有する人工爪、
＜１７＞  ＜１＞〜＜１５＞のいずれか１つに記載の人工爪組成物をヒト若しくは動物の爪上、又は、他の人工爪上に塗布し塗布膜を形成する工程、及び、上記塗布膜を露光して人工爪を形成する工程、を含む人工爪の形成方法、
＜１８＞  ＜１＞〜＜１５＞のいずれか１つに記載の人工爪組成物を含んでなるネイルアートキット。
【発明の効果】
【０００９】
本発明によれば、得られる人工爪が光沢性及び密着性に優れ、かつ、除去性に優れる人工爪組成物、並びに、上記人工爪組成物を用いた人工爪、人工爪の形成方法、及び、ネイルアートキットを提供することができた。
【発明を実施するための形態】
【００１０】
以下、本発明について詳細に説明する。
なお、本明細書中、「ｘｘ〜ｙｙ」の記載は、ｘｘ及びｙｙを含む数値範囲を表す。また、本発明の人工爪組成物が成分Ａとして含有するポリカーボネート構造を有するポリウレタン（メタ）アクリレート等を単に「成分Ａ」等ともいう。
また、本発明において、「質量％」と「重量％」とは同義であり、「質量部」と「重量部」とは同義である。
また、本発明において、２以上の好ましい態様の組み合わせはより好ましい。
本明細書中、式で表される化合物における基の表記に関して、置換あるいは無置換を記していない場合、当該基が更に置換基を有することが可能な場合には、他に特に規定がない限り、無置換の基のみならず置換基を有する基も包含する。例えば、式の説明において、「Ｒはアルキル基、アリール基又は複素環基を表す」との記載があれば、「Ｒは無置換アルキル基、置換アルキル基、無置換アリール基、置換アリール基、無置換複素環基又は置換複素環基を表す」ことを意味する。また、本明細書中、（メタ）アクリルは、アクリルとメタクリルとを共に含む概念を表し、（メタ）アクリレート等についても同様である。
また、本明細書におけるポリマーには、コポリマー、オリゴマーも含むものとする。
【００１１】
（人工爪組成物）
本発明の人工爪組成物は、成分Ａとして、ポリカーボネート構造を有するポリウレタン（メタ）アクリレート、成分Ｂとして、重量平均分子量が１０，０００以上のバインダーポリマー、及び、成分Ｃとして、光重合開始剤を含有することを特徴とする。
また、本発明の人工爪は、本発明の人工爪組成物により形成された層を有する人工爪である。
本発明者は詳細な検討を行った結果、成分Ａ〜成分Ｃを含有することにより、本発明の人工爪組成物は、得られる人工爪の光沢性、除去性及び密着性に優れることを見いだした。
【００１２】
これら効果が発現する機構は不明であるが、一部は以下のように推定される。
本発明者は、ポリウレタン（メタ）アクリレート化合物は硬化膜に強度と柔軟性を併せて付与することができるが、高温・高湿下では熱によるポリマーの可塑効果、吸湿による変質等により、強度と柔軟性を維持できなくなることを見いだした。発明者は鋭意検討した結果、ポリウレタン（メタ）アクリレート化合物にポリカーボネート構造を持たせることにより、ポリカーボネート構造の運動性から柔軟性は維持しながらポリカーボネート構造に起因する相互作用効果が発生し、高温・高湿での強度と柔軟性の損失を防ぐことができることを見いだした。一般に人工爪は生活環境に晒されることで変質するが、生活環境の範囲において強度・柔軟性損失を防ぐことで高い光沢性・密着性を維持することができると推定される。
また、ポリカーボネート構造は人工爪を一般的に除去する際に使用する有機溶剤に対する親和性が高く、良好な除去性を付与することができると推定される。
更に、ポリカーボネート構造を有するポリウレタン（メタ）アクリレートと、分子量１０，０００以上のバインダーポリマーとを併用することで、ポリカーボネート構造を有するポリウレタン（メタ）アクリレートが好適に絡み合い、高い皮膜性を付与すると共に、密着性を更に高めることができると推定される。また、重合性化合物として、ヒドロキシ基やカルボキシ基に代表される高い極性基を持つ化合物を用いることでも、ポリカーボネート部位との相互作用が一段と増し、より密着性を高める効果があると考えられる。
特にポリカーボネート構造は、爪を形成するケラチン中の官能基と相互作用を起こしやすく、この点でも人工爪組成物として高い密着性に寄与していると推定される。
【００１３】
本発明の人工爪組成物は、ヒト若しくは動物の爪上、又は、他の人工爪上に露光によって硬化し、人工爪を形成する組成物である。また、本発明の人工爪組成物により形成された人工爪は、従来の有機溶剤を用いた除去方法によって除去することが可能である。
本発明における人工爪とは、ヒト又は動物の爪上に、美装及び／又は保護を目的に形成される層を指す。また、例えば、上記他の人工爪としては、爪の美装及び／又は保護を目的とする任意の形状の樹脂基材等が挙げられる。
なお、「ヒト及び動物の爪、並びに、他の人工爪」を、単に「爪」ともいう。
【００１４】
上記人工爪の形状は、特に制限はなく、所望の形状に形成すればよい。例えば、爪の表面を被覆するように形成してもよいし、爪の一部のみに形成してもよいし、ネイルフォーム等を使用し爪の延長のため、爪よりも大きな形状に形成してもよい。
また、本発明の人工爪組成物は、塗布により厚みを制御することができる。厚みとしては、一般に人工爪がとりうる範囲であれば、特に制限されるものではないが、実用性及び除去性の観点から、２０〜１，５００μｍの範囲であることが好ましい。
【００１５】
本発明の人工爪組成物は、人工爪における、プライマー層、ベース層、カラー層、及び／又は、トップ層のいずれにも好適に用いることができる。
また、本発明の人工爪組成物によって形成した人工爪層の上層（爪とは逆側の面）又は下層（爪との間の面）に、別途、色・ツヤ・密着を出す目的で、プライマー層、ベース層、カラー層、及び／又は、トップ層を有していてもよい。
【００１６】
本発明の人工爪組成物は、光硬化性人工爪組成物（「ジェルネイル用人工爪組成物」）である。
上記光硬化性人工爪組成物は、活性光線により硬化可能な人工爪組成物である。「活性光線」とは、その照射により人工爪組成物中に開始種を発生させるエネルギーを付与できる放射線であり、紫外線、可視光線などを包含する。中でも、硬化感度及び装置の入手容易性の観点から、紫外線が特に好ましい。従って、上記光硬化性人工爪組成物としては、活性光線として、紫外線を照射することにより硬化可能な人工爪組成物が好ましい。
以下に、本発明の人工爪組成物に使用することができる各種成分について説明する。
【００１７】
成分Ａ：ポリカーボネート構造を有するポリウレタン（メタ）アクリレート
本発明の人工爪組成物は、成分Ａとして、ポリカーボネート構造を有するポリウレタン（メタ）アクリレート（以下、「ポリカーボネート型ポリウレタン（メタ）アクリレート」ともいう。）を含有する。
成分Ａの重量平均分子量は、１，０００以上であることが好ましく、２，０００以上であることがより好ましく、３，０００以上であることが更に好ましく、４，０００以上であることが特に好ましい。重量平均分子量の上限は特に限定されないが、５０，０００以下であることが好ましく、２０，０００以下であることがより好ましい。重量平均分子量が上記の範囲にあることで人工爪の皮膜性、密着性のバランスに優れる。
本発明において、重量平均分子量は、ゲル浸透クロマトグラフ法（ＧＰＣ）法にて測定され、標準ポリスチレンで換算して求められる。具体的には、例えば、ＧＰＣは、ＨＬＣ−８２２０ＧＰＣ（東ソー（株）製）を用い、カラムとして、ＴＳＫｇｅＬ ＳｕｐｅｒＨＺＭ−Ｈ、ＴＳＫｇｅＬ ＳｕｐｅｒＨＺ４０００、ＴＳＫｇｅＬ ＳｕｐｅｒＨＺ２０００（東ソー（株）製、４．６ｍｍＩＤ×１５ｃｍ）を３本用い、溶離液としてＴＨＦ（テトラヒドロフラン）を用いる。また、条件としては、試料濃度を０．３５質量％、流速を０．３５ｍｌ／ｍｉｎ、サンプル注入量を１０μｌ、測定温度を４０℃とし、ＩＲ検出器を用いて行う。また、検量線は、東ソー（株）製「標準試料ＴＳＫ ｓｔａｎｄａｒｄ，ｐｏｌｙｓｔｙｒｅｎｅ」：「Ｆ−４０」、「Ｆ−２０」、「Ｆ−４」、「Ｆ−１」、「Ａ−５０００」、「Ａ−２５００」、「Ａ−１０００」、「ｎ−プロピルベンゼン」の８サンプルから作製する。
【００１８】
成分Ａが有する（メタ）アクリレート基（（メタ）アクリロイルオキシ基）の数は１分子中に２〜１０個であることが好ましく、２〜３個であることが好ましく、２個であることが特に好ましい。１分子中の（メタ）アクリロイルオキシ基の数が上記の範囲であることによって、硬化膜が適度な架橋密度を維持し、好適な柔軟性が付与され、更に、密着性と除去性に優れる。
【００１９】
成分Ａとしては下記式１で表されるポリカーボネート構造を有するポリウレタン（メタ）アクリレートであることが好ましい。
【００２０】
【化３】
2015046300.tif 000004
式１中、Ｒ1はそれぞれ独立に、末端に（メタ）アクリロイルオキシ基を有する基であり、Ｒ2及びＲ3はそれぞれ独立に、２価の有機基であり、Ｒ3の少なくとも１つは下記式２で表される基であり、ｎは１以上の整数である。
【００２１】
【化４】
2015046300.tif 000005
式２中、Ｒ4及びＲ5はそれぞれ独立に２価の有機基であり、ｍは１以上の整数である。
【００２２】
式１及び式２中、Ｒ1、Ｒ2、Ｒ3、及び、Ｒ4が複数存在する場合、それらは同一でも異なっていてもよく、特に限定されない。
【００２３】
上記式１で表される化合物は、ポリイソシアネート化合物（ａ２）（以下、単に化合物ａ２ともいう。）と、ポリオール化合物（ａ３）（以下、単に化合物ａ３ともいう。）とを重縮合反応させて得られたポリウレタン化合物の末端イソシアナト基に、ヒドロキシ基と（メタ）アクリロイルオキシ基とを有する化合物（ａ１）（以下、単に化合物ａ１ともいう。）を反応させて得ることが好ましい。また、ポリオール化合物（ａ３）の少なくも一部として、ポリカーボネートジオールを使用する。
なお、上記ポリイソシアネート化合物（ａ２）としては、ジイソシアネート化合物が好ましく、ポリオール化合物（ａ３）としては、ジオール化合物が好ましい。また、ヒドロキシ基と（メタ）アクリロイルオキシ基とを有する化合物（ａ１）は、１つのヒドロキシ基と、１つの（メタ）アクリロイルオキシ基とを有する化合物であることが好ましい。
【００２４】
式１中、Ｒ2は、ポリイソシアネート化合物（ａ２）のウレタン結合残基、すなわち、ポリイソシアネート化合物（ａ２）から、イソシアナト基を除いた残基であることが好ましく、Ｒ3はポリオール化合物（ａ３）のウレタン結合残基、すなわち、ポリオール化合物（ａ３）からヒドロキシ基を除いた残基であることが好ましい。また、Ｒ1はヒドロキシ基と（メタ）アクリロイルオキシ基とを有する化合物（ａ１）のウレタン結合残基、すなわち、ヒドロキシ基と（メタ）アクリロイルオキシ基とを有する化合物（ａ１）からヒドロキシ基を除いた残基であることが好ましい。
【００２５】
式２中、Ｒ4及びＲ5はそれぞれ独立に、アルキレン基、アルキレン基とエーテル結合とを組み合わせた基、アリーレン基、アリーレン基とアルキレン基とを組み合わせた基であることが好ましい。Ｒ4及びＲ5は同一でも異なっていてもよいが、合成上の観点からは同じであることが好ましい。また、複数存在するＲ4はそれぞれ独立でも異なっていてもよい。
アルキレン基としては、炭素数２〜６０のアルキレン基であることが好ましく、炭素数２〜２０のアルキレン基であることがより好ましい。上記アルキレン基は、直鎖状、分岐状、又は、環状のいずれでもよく、それらの組合せであってもよい。これらの中でも、形成された人工爪の柔軟性の観点から、直鎖のアルキレン基であることが好ましく、炭素数２〜１２の直鎖アルキレン基であることがより好ましく、炭素数３〜８の直鎖アルキレン基であることが更に好ましい。
アルキレン基とエーテル結合とを組み合わせた基としては、アルキレンオキシアルキレン基、ポリ（アルキレンオキシ）アルキレン基が好ましく例示される。上記アルキレン基としては、炭素数２〜６のアルキレン基が好ましく、炭素数２〜４のアルキレン基がより好ましく、炭素数２又は３のアルキレン基が更に好ましく、エチレンオキシエチレン基、ポリ（エチレンオキシ）エチレン基、プロピレンオキシプロピレン基、ポリ（プロピレンオキシ）プロピレン基が特に好ましく、エチレンオキシエチレン基又はポリ（エチレンオキシ）エチレン基が最も好ましい。
アリーレン基としては、フェニレン基、ナフタレンジイル基が例示され、アリーレンとアルキレン基とを組み合わせた基としては、−ＣＨ2−Ｐｈ−ＣＨ2−（Ｐｈはフェニレン基）が例示される。
式２中、ｍは１以上の整数であり、２〜１０の整数であることが好ましく、４〜８の整数であることがより好ましい。
【００２６】
ヒドロキシ基と（メタ）アクリロイルオキシ基とを有する化合物（ａ１）としては、ヒドロキシアルキル（メタ）アクリレート、ポリ（アルキレングリコール）モノ（メタ）アクリレートが好ましい。ヒドロキシアルキル（メタ）アクリレートは、炭素数２〜１２のアルキル基を有することが好ましく、炭素数２〜８であることがより好ましく、炭素数２〜６であることが更に好ましく、炭素数２〜４であることが特に好ましい。また、ポリ（アルキレングリコール）モノ（メタ）アクリレートのアルキレングリコールは、炭素数２〜６のアルキレングリコールであることが好ましく、炭素数２〜４のアルキレングリコールであることがより好ましく、エチレングリコール又はプロピレングリコールであることが更に好ましい。なお、アルキレングリコールは１種単独でもよく、２種以上を含んでもよい。
ヒドロキシ基と（メタ）アクリロイルオキシ基とを有する化合物（ａ１）としては、例えば、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート等のヒドロキシアルキル（メタ）アクリレート、ポリエチレングリコールモノ（メタ）アクリレート、ポリプロピレングリコールモノ（メタ）アクリレート、ポリ（エチレングリコール・プロピレングリコール）−モノ（メタ）アクリレート、ポリエチレングリコール・ポリプロピレングリコール−モノ（メタ）アクリレート、ポリ（エチレングリコール・テトラメチレングリコール）−モノ（メタ）アクリレート、ポリ（プロピレングリコール・テトラメチレングリコール）−モノ（メタ）アクリレート、ポリプロピレングリコール・ポリブチレングリコール−モノ（メタ）アクリレートが好ましく例示される。これら化合物は１種類のみを使用してもよいし、複数を組み合わせて使用してもよい。
【００２７】
上記ヒドロキシ基と（メタ）アクリロイルオキシ基とを有する化合物（ａ１）は、市販のものを用いてもよい。例えば、ブレンマー（登録商標）シリーズである、ブレンマーＥ、ブレンマーＰＥ−９０、ブレンマーＰＥ−２００、ブレンマーＰＥ−３５０、ブレンマーＰ、ブレンマーＰＰ−１０００、ブレンマーＰＰ−５００、ブレンマーＰＰ−８００、ブレンマー５０ＰＥＰ−３００、ブレンマー７０ＰＥＰ−３５０Ｂ、ブレンマー５５ＰＥＴ−８００、ブレンマーＰＰＴシリーズ、ブレンマー１０ＰＰＢ−５００Ｂ、ブレンマーＡＥ−９０、ブレンマーＡＥ−２００、ブレンマーＡＥ−４００、ブレンマーＡＰ−１５０、ブレンマーＡＰ−４００、ブレンマーＡＰ−５５０、ブレンマーＰＭＥ−１００、ブレンマーＰＭＥ−２００、ブレンマーＰＭＥ−４００、ブレンマーＰＭＥ−１０００、ブレンマー５０ＰＯＥＰ−８００Ｂ、ブレンマーＰＬＥ−２００、ブレンマーＰＳＥ−４００、ブレンマーＰＳＥ−１３００、ブレンマーＰＡＥ−５０、ブレンマーＰＡＥ−１００、ブレンマー４３ＰＡＰＥ−６００Ｂ、ブレンマーＡＭＥ−４００、ブレンマーＡＬＥシリーズ、ブレンマーＡＮＰ−３００、ブレンマー７５ＡＮＰ−６００、ブレンマーＡＡＥ−５０、ブレンマーＡＡＥ−３００（以上、日油（株）製）等を挙げることができるが、これらに限定されるものではない。
【００２８】
ポリイソシアネート化合物（ａ２）としては、公知のポリイソシアネート化合物（例えば、メチレンジイソシアネート（ヘキサメチレンジイソシアネート、トリメチルヘキサメチレンジイソシアネート等）、フェニレンジイソシアネート、トリレンジイソシアネート、ジフェニルメタンジイソシアネート、トリジンジイソシアネート、ナフタレンジイソシアネート、トリフェニルメタントリイソシアネート、トリス（フェニルイソシアネート）チオホスフェート、フェニレンジイソシアネート、リジンジイソシアネート、キシリレンジイソシアネート、ビス（イソシアナトメチル）シクロヘキサン、ジシクロヘキシルメタンジイソシアネート、イソプロピリデンビス（シクロヘキシルイソシアネート）、イソホロンジイソシアネート、ジアニシジンジイソシアネート、ジフェニルエーテルジイソシアネート）を使用することができる。中でも上記ポリイソシアネート化合物（ａ２）としては、ジイソシアネート化合物が好ましく、ヘキサメチレンジイソシアネート、トリレンジイソシアネート、イソホロンジイソシアネート、ジフェニルメタンジイソシアネートが好ましく挙げられる。これら化合物は１種類のみを使用してもよいし、複数を組み合わせて使用してもよい。
【００２９】
ポリオール化合物（ａ３）としては、公知のポリオール化合物を使用することができる。ポリオール化合物としては、アルキレンジオール、芳香族ジオール、ポリエーテルジオール、ポリエステルジオールが例示される。
アルキレンジオールとしては、炭素数２〜２０のアルキレンジオールが好ましく、炭素数２〜１６のアルキレンジオールがより好ましく、炭素数２〜８のアルキレンジオールが更に好ましい。なお、上記アルキレン基は、直鎖状、分岐状、環状、又はこれらを組み合わせたもののいずれでもよい。
芳香族ジオールとしては、芳香族基を分子内に有するジオール化合物であれば特に限定されず、炭素数６〜３０であることが好ましく、炭素数６〜２０であることがより好ましい。
ポリエーテルジオールとしては、ポリ（オキシアルキレン）グリコールが好ましく、該アルキレン基は、炭素数２〜６であることが好ましく、炭素数２〜４であることがより好ましい。
【００３０】
アルキレンジオールとしては、ブタンジオール、ヘキサンジオールが例示される。
芳香族ジオールとしては、ビスフェノールＡ、フルオレンジメタノール、キシリレングリコール、レゾルシンが例示される。
ポリエーテルジオールとしては、ポリエチレングリコール、ポリプロピレングリコールが例示される。
ポリエステルジオールとしては、ポリエチレングリコールテレフタレートが例示される。
これらの中でも、アルキレンジオール、ポリエーテルジオール、ポリエステルジオールが好ましく、アルキレンジオール又はポリエーテルジオールがより好ましく、ポリエーテルジオールが更に好ましく、ポリエチレングリコール及びポリプロピレングリコールが特に好ましい。
これら化合物は１種類のみを使用してもよいし複数を組み合わせて使用してもよい。
【００３１】
ポリオール化合物（ａ３）の少なくとも１つは、ポリカーボネートジオールであり、下記式２’で表されるジオール化合物であることが好ましい。
【００３２】
【化５】
2015046300.tif 000006
（式２’中、Ｒ4’、Ｒ5’及びｍ’は、式２のＲ4、Ｒ5及びｍとそれぞれ同義であり、好ましい範囲も同様である。）
【００３３】
式２’で表される化合物の具体例を以下に示すが、この具体例に限定されるものではない。表中、＊は連結部位を表し、式２’中のｍ’は表中の重量平均分子量を満たすための平均値を有する。なお、ａ−１１〜ａ−１３は、ペンチレン基とヘキシレン基を１：１（モル比）で有している。
【００３４】
【化６】
2015046300.tif 000007
【００３５】
式１で表されるポリカーボネート型ポリウレタン（メタ）アクリレートの具体例を以下に示すが、この具体例に限定されるものではない。なお、合成に使用される化合物ａ１、化合物ａ２及び化合物ａ３を示している。式１中のｎは表中の重量平均分子量を満たすための平均値を有する。
【００３６】
【化７】
2015046300.tif 000008
【００３７】
成分Ａは１種単独で使用してもよく２種以上を併用してもよい。
本発明の人工爪組成物は、人工爪組成物の全量に対して、成分Ａを１０〜７０質量％含有することが好ましく、１５〜５５質量％含有することがより好ましく、２０〜５５質量％含有することが特に好ましい。
なお、成分Ａとして２種以上を併用する場合には、合計して上記の含有量とすることが好ましい。
【００３８】
成分Ｂ：重量平均分子量が１０，０００以上のバインダーポリマー
本発明の人工爪組成物は、成分Ｂとして重量平均分子量１０，０００以上のバインダーポリマーを含有する。バインダーポリマーは人工爪組成物に皮膜性を付与する。特に重量平均分子量１０，０００以上のバインダーポリマーを含有することにより、成分Ａのポリカーボネート型ポリウレタン（メタ）アクリレートとの相互作用が高まり、好適である。
成分Ｂの重量平均分子量の上限について特に制限はないが、重量分子量が１，０００，０００以下であることが好ましく、２００，０００以下がより好ましく、５０，０００以下が特に好ましい。この分子量範囲にあることで人工爪組成物の取り扱い性、形成した人工爪の柔軟性に優れる。
なお、成分Ｂは、成分Ａを除くポリマー成分であり、ポリカーボネート構造を有するポリウレタン（メタ）アクリレートを除くポリマー成分である。
【００３９】
成分Ｂにおけるポリマー構造は、特に限定されず、所望のポリマー構造であればよく、例えば、アクリル系ポリマー、ウレタン系ポリマー、セルロース系ポリマー、エステル系ポリマー、アミド系ポリマー、ビニル系ポリマー、エーテル系ポリマー、スチレン系ポリマー、カーボネート系ポリマー、ウレア系ポリマー、エチレン系ポリマー、アミン系ポリマー等のポリマー構造が挙げられる。
皮膜性・取り扱い性（粘性）、成分Ａとの相互作用の観点から、成分Ｂは、エチレン系ポリマー（特にポリエチレンイミン系ポリマー）、ウレタン系ポリマー、アクリル系ポリマーであることが好ましく、ウレタン系ポリマー、アクリル系ポリマーであることがより好ましく、ウレタン系ポリマーが最も好ましい。
また、耐水性を付与する観点から、成分Ｂは、それ自身が非水溶性であることが好ましい。ここで、非水溶性であるとは、１気圧、２０℃の条件で、成分Ｂが同容量の水に対して、混和や白濁を起こさず、不均一な概観を維持することを意味する。
【００４０】
アクリル系ポリマーとしては、公知のアクリル酸誘導体（例えば、アクリル酸メチル、アクリル酸エチル等のアクリル酸エステル、アクリルアミド、アクリロイルモルホリン等のアクリル酸アミド）、メタクリル酸誘導体（例えば、メタクリル酸メチル、メタクリル酸エチル等のメタクリル酸エステル、メタクリルアミド、メタクリル酸イソプロピルアミド等のメタクリル酸アミド）を重合して得られるポリマーであればいずれも好適に使用することができる。ただし、これら例示に限定されるものではない。
【００４１】
ウレタン系ポリマーとしては、公知のポリイソシアネート化合物（例えば、トリレンジイソシアネート、イソホロンジイソシアネート等）と公知のポリオール化合物（例えば、ブタンジオール、ヘキサンジオール等のアルキレンジオール、ジヒドロキシベンゼン、ビスフェノールＡ等のアリーレンジオール、ポリエチレングリコール、ポリプロピレングリコール等のポリエーテルジオール、ポリエチレングリコールテレフタレート等のポリエステルジオール、ポリエチレングリコールカーボネート等のポリカーボネートジオール等）からなるポリウレタンであればいずれも好適に使用することができる。ただし、これら例示に限定されるものではない。
【００４２】
セルロース系ポリマーとしては、カルボキシメチルセルロース、ニトロセルロース、トリアセチルセルロース等の公知のセルロースであれば好適に使用することができる。ただし、これら例示に限定されるものではない。
エステル系ポリマーとしては、公知のポリカルボン酸化合物（例えば、こはく酸、アジピン酸、フタル酸等）と公知のポリオール化合物からなるポリエステルであればいずれも好適に使用することができる。また、ポリ乳酸等のヒドロキシカルボン酸化合物からなるポリエステルも好適に使用することができる。ただし、これら例示に限定されるものではない。
【００４３】
アミド系ポリマーとしては、公知のポリカルボン酸化合物と公知のポリアミン化合物（例えば、エチレンジアミン、フェニレンジアミン等）からなるポリアミドであればいずれも好適に使用することができる。また、アミノ酸からなるタンパク質であるポリアミノ酸も好適に使用することができる。ただし、これら例示に限定されるものではない。
ビニル系ポリマーとしては、公知のビニル化合物（例えば、ビニル酢酸、塩化ビニル、ブタジエン等）を重合して得られるビニル系ポリマーであればいずれも好適に使用することができる。
エーテル系ポリマーとしては、公知のポリオール化合物からなるポリエーテル（例えば、ポリエチレングリコール、ポリプロピレングリコール等）であればいずれも好適に使用することができる。ただし、これら例示に限定されるものではない。
【００４４】
スチレン系ポリマーとしては、公知のスチレン化合物（例えば、スチレン、４−カルボキシスチレン、４−アセトキシスチレン等）からなるポリスチレンであればいずれも好適に使用することができる。ただし、これら例示に限定されるものではない。
カーボネート系ポリマーとしては、公知の炭酸誘導体（例えば、ホスゲン、炭酸ジメチル、炭酸ジメチル等）と公知のポリオール化合物からなるポリカーボネートであればいずれも好適に使用することができる。ただしこれら例示に限定されるものではない。
【００４５】
ウレア系ポリマーとしては、公知のポリイソシアネート化合物と公知のポリアミン化合物からなるポリウレアであればいずれも好適に使用することができる。
アミン系ポリマーとしては、公知のポリアミンが例示できる。
また、成分Ｂは、スチレン−アクリル系共重合体等のような、共重合ポリマーであってもよい。
【００４６】
本発明において、成分Ｂは、重合性基を含まないことが好ましい。重合性基を含まないことにより、成分Ａによって発現する柔軟性に必要以上に影響を及ぼし、密着性を変動させることを防ぐことができる。
【００４７】
成分Ｂは１種単独で使用してもよく、２種以上を併用してもよい。
本発明の人工爪組成物における成分Ｂの含有量は、特に制限はないが、人工爪組成物の全質量に対し、１５〜８０質量％であることが好ましく、１５〜７０質量％であることがより好ましく、１６〜６０質量％であることが更に好ましい。上記範囲であると、人工爪の密着性、光沢により優れると共に、人工爪組成物の爪に対する塗布性にも優れる。
また、成分Ａに対する成分Ｂの含有量は、成分Ａの含有量１００質量部に対して、成分Ｂの含有量が２０〜８００質量部であることが好ましく、３０〜４５０質量部であることが好ましく、３０〜３００質量部であることが更に好ましい。
なお、成分Ｂとして２種以上を併用する場合には、合計して上記の含有量とすることが好ましい。
【００４８】
成分Ｃ：光重合開始剤
本発明の人工爪組成物は、成分Ｃとして光重合開始剤を含有する。成分Ｃを含有することにより、本発明の人工爪組成物は、光硬化性人工爪組成物として好適に用いることができる。
光重合開始剤としては、ラジカル光重合開始剤、及び、カチオン光重合開始剤が挙げられるが、ラジカル光重合開始剤を含有することがより好ましい。
光重合開始剤としては、公知の光重合開始剤を使用することができる。本発明に用いることができる光重合開始剤は、１種単独で使用してもよく、２種以上を併用してもよい。また、ラジカル光重合開始剤とカチオン光重合開始剤とを併用してもよい。
本発明に用いることのできる光重合開始剤は、光を吸収して重合開始種を生成する化合物である。光としては、γ線、β線、電子線、紫外線、可視光線、赤外線が例示できる。
【００４９】
本発明に用いることができる光重合開始剤として具体的には、以下のものを好ましく例示できる。ただし、これら例示に限定されるものではない。
アセトフェノン化合物（例えば、１−ヒドロキシシクロヘキシルフェニルケトン、アセトフェノン、２，２−ジメトキシ−２−フェニルアセトフェノン、２，２−ジエトキシアセトフェノン、２−ヒドロキシ−２−メチルプロピオフェノン、４’−イソプロピル−２−ヒドロキシ−２−メチルプロピオフェノン、２−メチル−１−〔４−（メチルチオ）フェニル〕−２−モルホリノ−１−プロパン、２−ベンジル−２−ジメチルアミノ−１−（４−モルホリノフェニル）−ブタン−１−オン、ベンゾイン、ベンゾインメチルエーテル、ベンゾインエチルエーテル、ベンゾインプロピルエーテル等）；
ベンゾフェノン化合物（例えば、ベンゾフェノン、４，４’−ビス（ジメチルアミノ）ベンゾフェノン、３，３−ジメチル−４−メトキシ−ベンゾフェノン等）；
アントラキノン化合物（例えば、アントラキノン、２−メチルアントラキノン、２−エチルアントラキノン、ｔｅｒｔ−ブチルアントラキノン等）；
チオキサントン化合物（例えば、２−クロロチオキサントン、ジエチルチオキサントン、イソプロピルチオキサントン、ジイソプロピルチオキサントン等）；
トリハロアルキル化合物（例えば、２，４，６−（トリクロロメチル）トリアジン、２，４−トリクロロメチル−６−（４−メトキシフェニル）トリアジン、トリブロモメチルフェニルスルホン等）；
ロフィンダイマー化合物（例えば、２−（ｏ−クロロフェニル）−４，５−ジフェニルイミダゾリル二量体）；
アクリジン化合物（例えば、９−フェニルアクリジン、１，７−ビス（９−アクリジニル）ヘプタン、１，５−ビス（９−アクリジニル）ペンタン、１，３−ビス（９−アクリジニル）プロノパン）；
アシルホスフィンオキシド化合物（例えば、トリメチルベンゾイルジフェニルホスフィンオキシド、ビス（２，４，６−トリメチルベンゾイル）フェニルホスフィンオキシド等）；
メタロセン化合物（例えば、ビスシクロペンタジエニル−ビス（ジフルオロ−ピリル−フェニル）チタニウム等）；
オニウム塩（例えば、ビス（４−ｔ−ブチルフェニル）ヨードニウムトシレート、トリフェニルスルホニウムトシレート等）；
オキシムエステル化合物（例えば、１−（４−フェニルチオフェニル）−１，２−オクタンジオン−２−（Ｏ−ベンゾイルオキシム）、１−［９−エチル−６−（２−メチルベンゾイル）−９Ｈ−カルバゾール−３−イル］−エタノン−１−（Ｏ−アセチルオキシム）等）。
【００５０】
中でも、成分Ｃとしてはアセトフェノン化合物、アシルホスフィンオキシド化合物、メタロセン化合物、及び、ロフィンダイマー化合物よりなる群から選ばれた光重合開始剤であることが好ましく、アセトフェノン化合物、及び、アシルホスフィンオキシド化合物よりなる群から選ばれた光重合開始剤であることが硬化性の観点から特に好ましい。
【００５１】
本発明において、成分Ｃは１種単独で使用してもよく、２種以上を併用してもよい。
本発明の人工爪組成物中における成分Ｃの含有量としては、人工爪組成物の総質量に対して、０．０１〜２０質量％であることが好ましく、０．１〜１５質量％であることがより好ましく、０．５〜１２質量％であることが更に好ましい。上記範囲であると、得られる人工爪の密着性、光沢及び耐水性により優れる。
なお、成分Ｃとして２種以上を併用する場合には、合計して上記の含有量とすることが好ましい。
【００５２】
成分Ｄ：重合性化合物
本発明の人工爪組成物は、成分Ｄとして、重合性化合物を含有することが好ましい。成分Ｄを含有することにより、本発明の人工爪組成物は、光硬化性人工爪組成物として好適に用いることができる。
【００５３】
成分Ｄは、ラジカル重合性化合物であっても、カチオン重合性化合物であってもよいが、ラジカル重合性化合物であることが好ましい。
また、成分Ｄは、エチレン性不飽和化合物であることが好ましい。
ラジカル重合性化合物は、ラジカル重合可能なエチレン性不飽和結合を有する化合物（エチレン性不飽和化合物）であり、分子中にラジカル重合可能なエチレン性不飽和結合を少なくとも１つ有する化合物であればどのようなものでもよく、モノマー、オリゴマー等の化学形態を持つものが含まれる。ラジカル重合性化合物は１種のみ用いてもよく、また目的とする特性を向上するために任意の比率で２種以上を併用してもよい。このとき少なくとも１種の単官能化合物（単官能エチレン性不飽和化合物）を使用することが、反応性、物性などの性能を制御する上で更に好ましい。
また、成分Ｄは、成分Ａ、成分Ｂ以外の化合物であり、分子量３，０００未満の化合物であることが好ましく、分子量１，０００未満の化合物であることがより好ましい。
【００５４】
ラジカル重合可能なエチレン性不飽和結合を有する重合性化合物の例としては、アクリル酸、メタクリル酸、イタコン酸、クロトン酸、イソクロトン酸、マレイン酸等の不飽和カルボン酸及びそれらの塩、エチレン性不飽和基を有する無水物、アクリロニトリル、スチレン、更に種々の不飽和ポリエステル、不飽和ポリエーテル、不飽和ポリアミド、不飽和ウレタン等のオリゴマーなどのラジカル重合性化合物が挙げられる。
具体的には、２−エチルヘキシル（メタ）アクリレート、２−ヒドロキシエチル（メタ）アクリレート、ブトキシエチル（メタ）アクリレート、カルビトール（メタ）アクリレート、シクロヘキシル（メタ）アクリレート、ベンジル（メタ）アクリレート、メチル（メタ）アクリレート、エチル（メタ）アクリレート、ｎ−プロピル（メタ）アクリレート、イソプロピル（メタ）アクリレート、ｎ−ブチル（メタ）アクリレート、アリル（メタ）アクリレート、グリシジル（メタ）アクリレート、Ｎ−メチロール（メタ）アクリルアミド、ジアセトン（メタ）アクリルアミド、エポキシ（メタ）アクリレート等の（メタ）アクリル酸誘導体、その他、アリルグリシジルエーテル、ジアリルフタレート、トリアリルトリメリテート等のアリル化合物の誘導体が挙げられ、更に具体的には、山下晋三編、「架橋剤ハンドブック」、（１９８１年、（株）大成社）；加藤清視編、「ＵＶ・ＥＢ硬化ハンドブック（原料編）」（１９８５年、高分子刊行会）；ラドテック研究会編、「ＵＶ・ＥＢ硬化技術の応用と市場」、７９頁、（１９８９年、（株）シーエムシー出版）；滝山栄一郎著、「ポリエステル樹脂ハンドブック」、（１９８８年、（株）日刊工業新聞社）等に記載の市販品若しくは業界で公知のラジカル重合性乃至架橋性のモノマー、及び、オリゴマーを用いることができる。
【００５５】
成分Ｄとしては、成分Ａと組み合わせて使用したときに発現する強度・柔軟性から得られる人工爪の除去性、密着性及び光沢の観点から、ヒドロキシ基を有するエチレン性不飽和化合物、カルボキシ基を有するエチレン性不飽和化合物又は、（ポリ）アルキレンオキシ基を有するエチレン性不飽和化合物を含むことが好ましく、ヒドロキシ基を有する（メタ）アクリレート化合物、カルボキシ基を有する（メタ）アクリレート化合物、又は、（メタ）アクリル酸を含むことがより好ましく、ヒドロキシ基を有する（メタ）アクリレート化合物又は（メタ）アクリル酸を含むことが更に好ましく、ヒドロキシ基を有する（メタ）アクリレート化合物を含むことが特に好ましく、ヒドロキシ基を有する単官能（メタ）アクリレート化合物を含むことが最も好ましい。
【００５６】
ヒドロキシ基を有する（メタ）アクリレート化合物としては、例えば、２−ヒドロキシエチル（メタ）アクリレート、２−ヒドロキシプロピル（メタ）アクリレート、３−ヒドロキシプロピル（メタ）アクリレート、２，３−ジヒドロキシプロピル（メタ）アクリレート、４−ヒドロキシブチル（メタ）アクリレート等のヒドロキシアルキル（メタ）アクリレート、ポリエチレングリコールモノ（メタ）アクリレート、ポリプロピレングリコールモノ（メタ）アクリレート、ポリ（エチレングリコール・プロピレングリコール）−モノ（メタ）アクリレート、ポリエチレングリコール・ポリプロピレングリコール−モノ（メタ）アクリレート、ポリ（エチレングリコール・テトラメチレングリコール）−モノ（メタ）アクリレート、ポリ（プロピレングリコール・テトラメチレングリコール）−モノ（メタ）アクリレート、プロピレングリコール・ポリブチレングリコール−モノ（メタ）アクリレートを好ましく挙げることができる。
【００５７】
（ポリ）アルキレンオキシ基を有する（メタ）アクリレート化合物としては、例えば、メトキシポリエチレングリコール−（メタ）アクリレート、オクトキシポリエチレングリコール−ポリプロピレングリコール−（メタ）アクリレート、ラウロキシポリエチレングリコール−（メタ）アクリレート、ステアロキシポリエチレングリコール−（メタ）アクリレート、フェノキシポリエチレングリコール−（メタ）アクリレート、フェノキシポリエチレングリコール−ポリプロピレングリコール−（メタ）アクリレート、ノニルフェノキシ−ポリエチレングリコール−（メタ）アクリレート、ノニルフェノキシ−ポリプロピレングリコール−（メタ）アクリレート、ノニルフェノキシ−ポリ（エチレングリコール−プロピレングリコール）−（メタ）アクリレートを好ましく挙げることができる。
【００５８】
上記ヒドロキシ基を有する（メタ）アクリレート化合物、及び、（ポリ）アルキレンオキシ基を有する（メタ）アクリレート化合物は、市販のものを用いることが可能である。代表例を示すと、ブレンマー（登録商標）シリーズである、ブレンマーＥ、ブレンマーＰＥ−９０、ブレンマーＰＥ−２００、ブレンマーＰＥ−３５０、ブレンマーＰ、ブレンマーＰＰ−１０００、ブレンマーＰＰ−５００、ブレンマーＰＰ−８００、ブレンマー５０ＰＥＰ−３００、ブレンマー７０ＰＥＰ−３５０Ｂ、ブレンマー５５ＰＥＴ−８００、ブレンマーＰＰＴシリーズ、ブレンマー１０ＰＰＢ−５００Ｂ、ブレンマーＡＥ−９０、ブレンマーＡＥ−２００、ブレンマーＡＥ−４００、ブレンマーＡＰ−１５０、ブレンマーＡＰ−４００、ブレンマーＡＰ−５５０、ブレンマーＰＭＥ−１００、ブレンマーＰＭＥ−２００、ブレンマーＰＭＥ−４００、ブレンマーＰＭＥ−１０００、ブレンマー５０ＰＯＥＰ−８００Ｂ、ブレンマーＰＬＥ−２００、ブレンマーＰＳＥ−４００、ブレンマーＰＳＥ−１３００、ブレンマーＰＡＥ−５０、ブレンマーＰＡＥ−１００、ブレンマー４３ＰＡＰＥ−６００Ｂ、ブレンマーＡＭＥ−４００、ブレンマーＡＬＥシリーズ、ブレンマーＡＮＰ−３００、ブレンマー７５ＡＮＰ−６００、ブレンマーＡＡＥ−５０、ブレンマーＡＡＥ−３００（以上、日油（株）製）等を挙げることができる。
【００５９】
カルボキシ基を有する（メタ）アクリレート化合物としては、（メタ）アクリル酸−２−カルボキシエチル、２−（メタ）アクリロイロキシエチルマレイン酸、２−（メタ）アクリロイロキシエチルコハク酸、２−（メタ）アクリロイロキシエチルフタル酸、２−（メタ）アクリロイロキシエチルヘキサヒドロフタル酸、１−メチル−２−（メタ）アクリロイロキシプロピルフタル酸、２−（メタ）アクリロイロキシエチル−２−ヒドロキシエチルフタル酸、１−メチル−２−（メタ）アクリロイロキシエチル−２−ヒドロキシプロピルフタル酸、２−（メタ）アクリロイロキシエチル−２−ヒドロキシ−３−クロロプロピルフタル酸が例示される。
【００６０】
ヒドロキシ基を有するエチレン性不飽和化合物を使用する場合、当該化合物におけるヒドロキシ基の数は、１〜１０個が好ましく、１〜５個がより好ましく、１〜３個が更に好ましく、１個が特に好ましい。
また、（ポリ）アルキレンオキシ基を有するエチレン性不飽和化合物を使用する場合、当該化合物におけるアルキレンオキシ基の繰り返し単位数としては、１〜２５が好ましく、１〜１５がより好ましく、１〜１０が更に好ましい。
【００６１】
これらの中でも、成分Ｄは、ヒドロキシエチル（メタ）アクリレート、ヒドロキシプロピル（メタ）アクリレート、ヒドロキシブチル（メタ）アクリレート、ポリアルキレングリコールモノ（メタ）アクリレート、（メタ）アクリル酸であることが好ましく、ヒドロキシエチル（メタ）アクリレート、ヒドロキシプロピル（メタ）アクリレート、（メタ）アクリル酸であることがより好ましく、ヒドロキシエチル（メタ）アクリレート、（メタ）アクリル酸であることが更に好ましく、ヒドロキシエチル（メタ）アクリレートであることが特に好ましい。
【００６２】
成分Ｄは、１種単独で含有していても、２種以上を併用していてもよい。
本発明の人工爪組成物における成分Ｄの含有量は、特に制限はないが、人工爪組成物の全質量に対し、１〜８０質量％であることが好ましく、１〜７０質量％であることがより好ましく、１〜６０質量％であることが特に好ましい。上記範囲であると、得られる人工爪の除去性及び耐水性により優れると共に、人工爪組成物の爪に対する塗布性にも優れる。
また、成分Ｄとして、単官能重合性化合物と多官能重合性化合物とを併用する場合、多官能重合性化合物の含有量が、単官能重合性化合物の含有量よりも少ないことが好ましい。上記態様であると、得られる人工爪の柔軟性に優れる。単官能重合性化合物の含有量を１００質量部とした場合、多官能重合性化合物の含有量は１００質量部以下であることが好ましく、５０質量部以下であることがより好ましく、３０質量部以下であることが更に好ましく、１０質量部以下であることが特に好ましく、多官能重合性化合物を含有しないことが最も好ましい。
なお、成分Ｄとして２種以上を併用する場合には、合計して上記の含有量とすることが好ましい。
【００６３】
成分Ｅ：着色剤
本発明の人工爪組成物はカラー層や、トップ層にも好適に用いることができる。カラー層、トップ層として用いるために着色剤や増白剤を含んでもよい。かかる着色剤としては、染料、無機系着色顔料、有機系着色顔料、有機色素、パール顔料、ラメ色材等が挙げられる。
より具体的には、好ましい顔料として縮合アゾ系顔料、ジケトピロロピロール系顔料、ペリレン系顔料、キナクリドン系顔料、イソインドリノン系顔料、ジオキサジン系顔料、フタロシアニン系顔料等の有機系着色顔料及びチタン系顔料、カーボンブラック系顔料等の無機系着色顔料などが挙げられる。
【００６４】
＜その他の成分＞
本発明の人工爪組成物は、上記成分Ａ〜成分Ｅ以外のその他の成分として、一般に人工爪組成物中に配合されうる添加成分を、本発明効果を損なわない範囲内において任意に配合することができる。このような添加成分としては、例えば、消泡剤、緩衝剤、キレート化剤、分散剤、染料、充填剤、顔料、防腐剤、樹脂粉末（例えば、ポリ（メタ）アクリル酸等）、無機粉末（例えば、シリカゲル等）、増粘剤、湿潤剤、シリコーンレベリング剤、香料等が挙げられる。ただし、これら例示に限定されるものではない。
【００６５】
本発明の人工爪組成物は、塗布性の観点から、溶剤を含有してもよいが、安全性や取り扱い性の観点からは、溶剤の含有量は、人工爪組成物の全質量に対し、１０質量％未満であることが好ましく、５質量％未満であることがより好ましく、本発明の人工爪組成物が溶剤を含有しないことが特に好ましい。
溶剤としては、公知の溶剤であれば、いずれも好適に使用することができる。例えば、エタノール、イソプロパノール、エチレングリコールモノメチルエーテル、エチレングリコールモノブチルエーテル、プロピレングリコールモノメチルエーテル、ジエチレングリコールモノエチルエーテル、ジプロピレングリコールモノメチルエーテル等のアルコール系溶剤及びこれらのアセテート系溶剤、酢酸エチル、酢酸ブチル等のエステル系溶剤、アセトン、メチルエチルケトン、メチルイソブチルケトン、シクロヘキサノン等のケトン系溶剤、テトラヒドロフラン、メチル−ｔ−ブチルエーテル等のエーテル系溶剤等が挙げられる。ただし、これら例示に限定されるものではない。
【００６６】
乾燥速度の観点から、溶剤の沸点は、３０〜１３０℃であることが好ましく、３５〜１００℃であることがより好ましく、４０〜９０℃であることが更に好ましく、５０〜８５℃であることが特に好ましい。上記範囲であると、乾燥性及び塗布性に優れる。
【００６７】
溶剤は、１種単独で含有していても、２種以上を併用していてもよい。
溶剤としては、アルコール系溶剤及び／又はケトン系溶剤を含むことが好ましく、アルコール系溶剤及びケトン系溶剤を含むことがより好ましい。
【００６８】
また、本発明の人工爪組成物における各成分の配合量は、特に限定されるものではないが、質量比で、成分Ａ／成分Ｂ／成分Ｃ／成分Ｄ／その他の成分＝１〜８０／１６〜７０／０．１〜１５／５〜７０の範囲であることが好ましい。上記範囲であると、塗布性により優れ、また、得られる人工爪の密着性及び光沢により優れる。
【００６９】
（人工爪）
本発明の人工爪は、本発明の人工爪組成物により形成された層を有する人工爪であり、本発明の人工爪組成物を露光して形成された層を有する人工爪であることが好ましい。
本発明の人工爪は、ジェルネイルとして好適である。
本発明の人工爪は、少なくとも一部が本発明の人工爪組成物により形成されていればよく、他の層や構造を有していてもよいし、人工爪全体が本発明の人工爪組成物により形成されていてもよい。
本発明の人工爪組成物により形成された層は、本発明の人工爪におけるプライマー層、ベース層、カラー層、及び／又は、トップ層のいずれにも好適に用いることができる。
また、本発明の人工爪は、本発明の人工爪組成物により形成された層を１層のみ有していても、２層以上有していてもよい。
また、本発明の人工爪における本発明の人工爪組成物により形成された層の厚さは、特に制限はないが、１０〜５，０００μｍであることが好ましく、２０〜３，５００μｍであることがより好ましく、２０〜２，０００μｍが更に好ましい。
【００７０】
（人工爪の形成方法）
本発明の人工爪の形成方法は、本発明の人工爪組成物を用いて人工爪を形成する方法であれば、特に制限はないが、本発明の人工爪組成物をヒト若しくは動物の爪上、又は、他の人工爪上に塗布し塗布膜を形成する工程、並びに、上記塗布膜を露光して人工爪を形成する工程、を含む方法であることが好ましい。
【００７１】
＜塗布工程＞
本発明の人工爪の形成方法は、本発明の人工爪組成物をヒト若しくは動物の爪上、又は、他の人工爪上に塗布し塗布膜を形成する工程（塗布工程）を含むことが好ましい。
他の人工爪は、人工爪に用いられる基材であれば、特に制限はなく、例えば、樹脂基材、本発明の人工爪の形成方法以外の方法により形成された人工爪、又は、本発明の人工爪の形成方法により得られた人工爪が挙げられる。
塗布方法としては、特に制限はなく、公知の方法により行えばよいが、刷毛や筆等を使用して塗布する方法が好ましく挙げられる。また、スプレー塗布やインクジェット塗布を行ってもよい。
塗布膜の厚さについても、特に制限はなく、得られる人工爪における所望の厚さを考慮して、塗布厚を適宜調整すればよい。
【００７２】
＜露光工程＞
露光により人工爪を形成する場合、露光に使用する光としては、紫外線、可視光線などが挙げられ、硬化感度及び装置の入手容易性の観点から、紫外線が特に好ましい。
露光手段としては、特に制限はなく、公知の露光手段を用いることができるが、例えば、水銀ランプ及びメタルハライドランプ等の紫外線ランプ（ＵＶランプ）、発光ダイオード（ＬＥＤ）、レーザーダイオード（ＬＤ）等が挙げられる。
中でも、ＵＶランプ、又は、紫外線発光ダイオード（ＵＶ−ＬＥＤ）が好ましい。
露光時間としては、特に制限はないが、１０秒〜１５分が好ましく、３０秒〜１０分がより好ましく、０．５〜７分が更に好ましい。また、露光は、間歇的に行っても、連続的に行ってもよいし、パルス光により行ってもよく、任意の方法で露光すればよい。
【００７３】
本発明の人工爪の形成方法は、得られる人工爪の光沢や美観、また、露光を行った場合は未硬化成分の除去の観点から、露光工程の後、得られた人工爪の表面を洗浄又は拭き取る工程を更に含むことが好ましい。
洗浄又は拭き取り方法としては、エタノール等の溶剤を含ませたワイプシートやスポンジワイプ等の拭き取り基材により拭き取る方法、エタノール等の溶剤や水により洗浄する方法が例示できる。
また、洗浄又は拭き取りに使用する溶剤としては、得られた人工爪を溶解しない溶剤であることが好ましい。
また、本発明の人工爪の形成方法は、塗布工程の前に、ヒト若しくは動物の爪、又は、他の人工爪の表面を粗面化する工程を含むことが好ましい。上記態様であると、露光にして得られる人工爪（ジェルネイル）の密着性及び耐久性に優れる。
爪表面の粗面化方法としては、特に制限はなく、公知の方法により行うことができる。例えば、ファイル等の爪用やすりにより粗面化を行う方法が好ましく挙げられる。
また、本発明の人工爪の形成方法は、その他、公知の工程を含んでいてもよい。例えば、人工爪組成物が溶剤を含む場合には、乾燥工程を有していてもよい。更に、塗布工程及び露光工程を繰り返し行ってもよい。
【００７４】
（人工爪の除去方法）
本発明の人工爪組成物は、従来の除去液であるアセトン等の有機溶媒によって人工爪を脆化させることにより除去することができる。
除去方法の具体例を以下に示す。すなわち、任意に人工爪表面及び／又は先端を爪用やすりで擦って本発明の人工爪組成物により形成された層が表層に一部表れる程度に粗めに傷をつけた後、アセトンに浸したコットンを上記ジェルネイル上に乗せ、これをアルミホイル等で巻いて３〜５分間程度そのまま放置してジェルネイルを膨潤させた後、この膨潤したジェルネイルをへら状若しくはスティック状器具等を用いることで、指先や爪に負担をかけることなく、極めて容易かつ安全に剥がすことができる。
なお、上記方法において浸漬しながら、拭き取り、押し剥がしをすることも可能であり、より早く除去することが可能になる。また、超音波や振動などを与えることで拭き取り・剥離を促進してもよい。
【００７５】
このとき、除去に使用する有機溶剤は特に限定されない。また有機溶剤でなくとも、人工爪を脆化させる機能を持つ液であれば、好適に用いることができる。具体的には酸性、中性、アルカリ性の温水、パラフィン、アロマオイルなどが挙げられる。
【００７６】
（ネイルアートキット）
本発明のネイルアートキットは、本発明の人工爪組成物を含む。本発明のネイルアートキットにおける本発明の人工爪組成物の好ましい態様は、上述したものと同様である。
また、本発明のネイルアートキットは、上記人工爪組成物以外に、任意の品を含んでいてもよい。
例えば、除去液、カラー用又はトップ用等の本発明の人工爪組成物以外の人工爪組成物、ファイル等の爪用やすり、人工爪組成物を塗布するための平筆等の筆や刷毛、ＵＶライト等の露光装置、拭き取り又は洗浄用液、拭き取り用ワイプ、ネイルブラシ、ダストブラシ、爪の長さ出しに使用するネイルフォーム、アクリル製、ガラス製、金属製又は天然石製等の装飾用ストーン、ネイルシール、グリッターやホログラム等の装飾用パウダー、カッター、へら、スティック、爪同士の接触を防ぐため指の間隔を広げるセパレーター等が挙げられるが、これらに制限されない。
【実施例】
【００７７】
以下実施例により本発明を更に具体的に説明するが、本発明はこれらの実施例における形態に限定されるものではない。なお、特に断りのない限り、「部」、及び「％」は質量基準である。
また、実施例に記載のＡ−１〜Ａ−２１は、前述したＡ−１〜Ａ−２１と同じポリカーボネート構造を有するポリウレタン（メタ）アクリレートである。【００７８】
＜合成例＞
温度計、撹拌機、水冷コンデンサー、窒素ガス吹き込み口を供えた４つ口フラスコに、イソホロンジイソシアネート１９．９ｇ（エボニックデグサ製）、平均分子量２，０００のポリオール（ポリアルキレンカーボネートジオール、旭化成（株）製、デュラノールＴ−５６５２）１８２ｇ（０．０９１モル）、トルエン６００ｇを仕込み、８５℃で反応させて、残存イソシアネート基が４．０％になった時点で、温度を７０℃に下げ、２−ヒドロキシエチルアクリレート２．７ｇ（０．０２３モル、東京化成工業（株）製）を加え、残存イソシアネート基が０．２％になった時点で反応を終了した。終了後に重合禁止剤としてパラメトキシフェノール０．０１ｇ（東京化成工業（株）製）を添加した後、溶媒を減圧留去することでポリウレタンアクリレートＡ−１を２０４ｇ得た。ゲルパーミネーションクロマトグラフィーで測定したポリウレタンアクリレートＡ−１の重量平均分子量は５，０００であった。【００７９】
原料及びその使用量を適宜変更した以外は、合成例１と同様な方法によりＡ−２〜Ａ−２１の化合物を得た。【００８０】
〔人工爪組成物の調製〕
下記表に示す各種成分を均一に混合し、人工爪組成物Ｇ−１〜Ｇ−４３を得た。なお、表中に数値は質量部を表し、「−」は当該成分を添加していないことを意味する。【００８１】
【表１】
2015046300.tif 000009
【００８２】
【表２】
2015046300.tif 000010
【００８３】
【表３】
2015046300.tif 000011
【００８４】
使用した成分Ａ〜成分Ｄは以下の通りである。
（成分Ａ）
・ＨＡ−１（比較例）：紫光ＵＶ−３０００Ｂ（エステル型ポリウレタンアクリレート、日本合成化学（株）製、Ｍｗ＝１８，０００、官能基数：２）
・ＨＡ−２（比較例）：紫光ＵＶ−３３００Ｂ（エーテル型ポリウレタンアクリレート、日本合成化学（株）製、Ｍｗ＝１３，０００、官能基数：２）
・ＨＡ−３（比較例）：紫光ＵＶ−３７００Ｂ（エーテル型ポリウレタンアクリレート、日本合成化学（株）製、Ｍｗ＝３８，０００、官能基数：２）
・ＨＡ−４（比較例）：紫光ＵＶ−３２００Ｂ（エステル型ポリウレタンアクリレート、日本合成化学（株）製、Ｍｗ＝１０，０００、官能基数：２）【００８５】
（成分Ｂ）
・Ｂ−１：下記ポリウレタン（Ｍｗ（重量平均分子量）：２０，０００、構造中の数値はモル比を表す。）【００８６】
【化８】
2015046300.tif 000012
【００８７】
・Ｂ−２：ポリメタクリル酸メチル（Ｍｗ:２０，０００）
・Ｂ−３：下記ポリウレタン（Ｍｗ:５０，０００、構造中の数値はモル比を表す。）【００８８】
【化９】
2015046300.tif 000013
【００８９】
・Ｂ−４：下記ポリウレタン（Ｍｗ:２０，０００、構造中の数値はモル比を表す。）
2015046300.tif 000014
【００９０】
（成分Ｃ）
・Ｃ−１：Ｉｒｇａｃｕｒｅ１８４（１−ヒドロキシシクロヘキシルフェニルケトン、アセトフェノン化合物、ＢＡＳＦ（株）製）
・Ｃ−２：ＩｒｇａｃｕｒｅＴＰＯ（２，４，６−トリメチルベンゾイル−ジフェニルホスフィンオキシド、アシルホスフィンオキシド化合物、ＢＡＳＦ（株）製）
・Ｃ−３：Ｉｒｇａｃｕｒｅ７８４（ビス（η５−２，４−シクロペンタジエン−１−イル）−ビス（２，６−ジフルオロ−３−（１Ｈ−ピロール−１−イル）−フェニル）チタニウム、チタノセン系化合物、ＢＡＳＦ（株）製）【００９１】
（成分Ｄ）
・Ｄ−１：ヒドロキシエチルメタクリレート（東京化成工業（株）製）
・Ｄ−２：ヒドロキシプロピルメタクリレート（共栄社化学（株）製）
・Ｄ−３：メタクリル酸（東京化成工業（株）製）
・Ｄ−４：アクリル酸（東京化成工業（株）製）
・Ｄ−５：メタクリル酸メチル（東京化成工業（株）製）
・Ｄ−６：イソボルニルメタクリレート（東京化成工業（株）製）
・Ｄ−７：下記式で表されるウレタンジメタクリレート【００９２】
【化１０】
2015046300.tif 000015
なお、Ｄ−７は、対応するジイソシアネート化合物１モル当量に、２−ヒドロキシエチルメタクリレート２モル当量を反応させ、合成したものを使用した。【００９３】
（人工爪の形成）
＜形成例１＞
得られた人工爪組成物０．２５ｇを手の爪に対して刷毛を使って塗布し、紫外線ランプ（３６Ｗ）を２分間照射した。その後エタノールで表面を洗浄した後、形成した人工爪を目視で観察したところ、完全に固化していた。この時の人工爪の膜厚を測定した結果、約３００μｍ（±１０μｍ）であった。【００９４】
＜形成例２＞
形成例１と同様の方法で市販のベースジェル（（株）モガ・ブルック製）にて形成した約３００μｍ（±１０μｍ）の人工爪上に、カラー層として人工爪組成物を刷毛で塗布・紫外線ランプ（３６Ｗ）で２分間照射した。未硬化分をエタノールにより拭き取った後、トップ層として市販のトップジェル（（株）モガ・ブルック製）を刷毛で塗布し、同様に紫外線ランプ（３６Ｗ）で２分間照射した。形成した人工爪を目視で観察したところ、完全に固化していた。カラー層とトップ層とを合わせた膜厚は約９００μｍであった。【００９５】
（人工爪の評価）
＜光沢＞
形成後の人工爪の光沢を、蛍光灯点灯下において、下記評価基準で目視評価した。
−評価基準−
Ａ：爪表面に蛍光灯が写り込み、像が鮮明に認識できる。
Ｂ：爪表面に蛍光灯が写り込み、像がやや鮮明に認識できる。
Ｃ：爪表面に蛍光灯が写りこむが、像が鮮明に認識できない。
Ｄ：爪表面に蛍光灯が写りこまない。【００９６】
＜除去性＞
得られた人工爪の表面及び先端に対してファイル（爪用のヤスリ）で傷をつけた。その後、アセトンで湿したコットンを巻き付け、アルミホイルで包んだ。２分経過後にコットンを取り外し、アセトン浸漬部を木製のスパチュラを用いて剥離施術を行い、基材（爪）からの除去しやすさを下記評価基準により評価した。
−評価基準−
Ａ：容易に除去が可能であった。
Ｂ：除去が可能であった。
Ｃ：除去が可能であったが、若干の残膜が残り、除去液を使用して拭き取った。
Ｄ：除去不可であった。【００９７】
＜密着性＞
得られた人工爪の最上層をＨＢ硬度の鉛筆で一定の荷重をかけて引き、剥離の発生有無と引っかき傷の有無とを下記評価基準により評価した。
−評価基準−
Ａ：傷・剥離とも発生しなかった。
Ｂ：剥離は発生しなかったが、若干の傷が発生した。
Ｃ：剥離は発生しなかったが、傷が発生した。
Ｄ：剥離が発生した。【００９８】
＜温水中での密着性−１＞
得られた人工爪を、４５℃の水道水（ｐＨ６．４）に入れ、１０分経過後に得られた人工爪の最上層をＨＢ硬度の鉛筆で一定の荷重をかけて引き、剥離の発生有無と引っかき傷の有無とを下記評価基準により評価した。
Ａ：傷・剥離とも発生しなかった。
Ｂ：剥離は発生しなかったが、若干の傷が発生した。
Ｃ：剥離は発生しなかったが、傷が発生した。
Ｄ：剥離が発生した。【００９９】
＜温水中での密着性−２＞
得られた人工爪を、４５℃の水道水（ｐＨ６．４）の入った水槽に入れ、爪を押し曲がる程度に水槽壁に押し当てる操作を１００回繰り返した。
Ａ：剥離が発生しなかった。
Ｂ：人工爪組成物の周囲に剥離が発生した。
Ｃ：人工爪組成物の内部まで剥離が発生した。
Ｄ：剥離が発生し、人工爪が爪から取れた。【０１００】
（実施例１〜２８、及び比較例１〜６）
形成例１で作製した人工爪に対して光沢、密着性、温水中での密着性−１、−２、除去性を評価した。結果を表に示す。【０１０１】
【表４】
2015046300.tif 000016
【０１０２】
表の結果から、本発明の人工爪組成物によって得られた人工爪は、高い密着性と除去性のバランスを有していることがわかる。特に温水中での変形に対しても好適な挙動を示し、高い密着性を有していることがわかる。【０１０３】
（実施例２９〜３２、及び比較例７〜１１）
形成例２で作製した人工爪に対して光沢、密着性、温水中での密着性−１、−２、除去性を評価した。結果を表に示す。【０１０４】
【表５】
2015046300.tif 000017
【０１０５】
表の結果から、本発明の人工爪組成物によって得られた人工爪は、高い密着性と除去性のバランスを有していることがわかる。特に温水中での変形に対しても好適な挙動を示し、高い密着性を有していることがわかる。またこれら性能が、着色剤を添加し、カラー層として機能させても問題なく発現することを示している。
【手続補正書】
【提出日】平成28年3月22日(2016.3.22)
【手続補正１】
【補正対象書類名】特許請求の範囲
【補正対象項目名】全文
【補正方法】変更
【補正の内容】
【特許請求の範囲】
【請求項１】
成分Ａとして、ポリカーボネート構造を有するポリウレタン（メタ）アクリレート、
成分Ｂとして、重量平均分子量が１０，０００以上のバインダーポリマー、及び、
成分Ｃとして、光重合開始剤を含有することを特徴とする
人工爪組成物。
【請求項２】
成分Ａが、下記式１で表される、請求項１に記載の人工爪組成物。
【化１】
2015046300.tif 000020
式１中、Ｒ1はそれぞれ独立に、末端に（メタ）アクリロイルオキシ基を有する１価の基であり、Ｒ2及びＲ3はそれぞれ独立に、２価の有機基であり、Ｒ3の少なくとも１つは下記式２で表される基であり、ｎは１以上の整数である。
【化２】
2015046300.tif 000021
式２中、Ｒ4及びＲ5はそれぞれ独立に、２価の有機基であり、ｍは１以上の整数である。
【請求項３】
成分Ａの重量平均分子量が１，０００以上である、請求項１又は２に記載の人工爪組成物。
【請求項４】
成分Ａを人工爪組成物の全量に対して２０〜５５質量％含有する、請求項１〜３のいずれか１項に記載の人工爪組成物。
【請求項５】
成分Ｂを人工爪組成物の全体に対して１５質量％以上含有する、請求項１〜４のいずれか１項に記載の人工爪組成物。
【請求項６】
成分Ｂがポリウレタン又はアクリルポリマーである、請求項１〜５のいずれか１項に記載の人工爪組成物。
【請求項７】
成分Ｂがポリウレタンである、請求項１〜６のいずれか１項に記載の人工爪組成物。
【請求項８】
成分Ｃとして、アセトフェノン化合物、及び／又は、アシルホスフィンオキシド化合物を含有する、請求項１〜７のいずれか１項に記載の人工爪組成物。
【請求項９】
成分Ｄとして、重合性化合物を更に含有する、請求項１〜８のいずれか１項に記載の人工爪組成物。
【請求項１０】
成分Ｄがエチレン性不飽和化合物を含有する、請求項９に記載の人工爪組成物。
【請求項１１】
成分Ｄが単官能エチレン性不飽和化合物を含有する、請求項９又は１０に記載の人工爪組成物。
【請求項１２】
成分Ｄがヒドロキシ基を有する（メタ）アクリレート化合物、カルボキシ基を有する（メタ）アクリレート化合物、及び、（メタ）アクリル酸よりなる群から選択される少なくとも１つの化合物を含有する、請求項９〜１１のいずれか１項に記載の人工爪組成物。
【請求項１３】
成分Ｄがヒドロキシエチル（メタ）アクリレート、ヒドロキシプロピル（メタ）アクリレート、ヒドロキシブチル（メタ）アクリレート、ポリアルキレングリコールモノ（メタ）アクリレート、及び、（メタ）アクリル酸よりなる群から選択される少なくとも１つの化合物を含有する、請求項９〜１２のいずれか１項に記載の人工爪組成物。
【請求項１４】
成分Ｄがヒドロキシエチル（メタ）アクリレート、ヒドロキシプロピル（メタ）アクリレート、及び、（メタ）アクリル酸よりなる群から選択される少なくとも１つの化合物を含有する、請求項９〜１３のいずれか１項に記載の人工爪組成物。
【請求項１５】
成分Ｄが少なくともヒドロキシエチル（メタ）アクリレートを含有する、請求項９〜１４のいずれか１項に記載の人工爪組成物。
【請求項１６】
請求項１〜１５のいずれか１項に記載の人工爪組成物を硬化してなる層を有する人工爪。
【請求項１７】
請求項１〜１５のいずれか１項に記載の人工爪組成物をヒト若しくは動物の爪上、又は、他の人工爪上に塗布し塗布膜を形成する工程、及び、
前記塗布膜を露光して人工爪を形成する工程、を含む
人工爪の形成方法。
【請求項１８】
請求項１〜１５のいずれか１項に記載の人工爪組成物を含んでなる
ネイルアートキット。
【手続補正２】
【補正対象書類名】明細書
【補正対象項目名】００１７
【補正方法】変更
【補正の内容】
【００１７】
成分Ａ：ポリカーボネート構造を有するポリウレタン（メタ）アクリレート
本発明の人工爪組成物は、成分Ａとして、ポリカーボネート構造を有するポリウレタン（メタ）アクリレート（以下、「ポリカーボネート型ポリウレタン（メタ）アクリレート」ともいう。）を含有する。
成分Ａの重量平均分子量は、１，０００以上であることが好ましく、２，０００以上であることがより好ましく、３，０００以上であることが更に好ましく、４，０００以上であることが特に好ましい。重量平均分子量の上限は特に限定されないが、５０，０００以下であることが好ましく、２０，０００以下であることがより好ましい。重量平均分子量が上記の範囲にあることで人工爪の皮膜性、密着性のバランスに優れる。
本発明において、重量平均分子量は、ゲル浸透クロマトグラフ（ＧＰＣ）法にて測定され、標準ポリスチレンで換算して求められる。具体的には、例えば、ＧＰＣは、ＨＬＣ−８２２０ＧＰＣ（東ソー（株）製）を用い、カラムとして、ＴＳＫｇｅＬ ＳｕｐｅｒＨＺＭ−Ｈ、ＴＳＫｇｅＬ ＳｕｐｅｒＨＺ４０００、ＴＳＫｇｅＬ ＳｕｐｅｒＨＺ２０００（東ソー（株）製、４．６ｍｍＩＤ×１５ｃｍ）を３本用い、溶離液としてＴＨＦ（テトラヒドロフラン）を用いる。また、条件としては、試料濃度を０．３５質量％、流速を０．３５ｍｌ／ｍｉｎ、サンプル注入量を１０μｌ、測定温度を４０℃とし、ＩＲ検出器を用いて行う。また、検量線は、東ソー（株）製「標準試料ＴＳＫ ｓｔａｎｄａｒｄ，ｐｏｌｙｓｔｙｒｅｎｅ」：「Ｆ−４０」、「Ｆ−２０」、「Ｆ−４」、「Ｆ−１」、「Ａ−５０００」、「Ａ−２５００」、「Ａ−１０００」、「ｎ−プロピルベンゼン」の８サンプルから作製する。
【手続補正３】
【補正対象書類名】明細書
【補正対象項目名】００２５
【補正方法】変更
【補正の内容】
【００２５】
式２中、Ｒ4及びＲ5はそれぞれ独立に、アルキレン基、アルキレン基とエーテル結合とを組み合わせた基、アリーレン基、アリーレン基とアルキレン基とを組み合わせた基であることが好ましい。Ｒ4及びＲ5は同一でも異なっていてもよいが、合成上の観点からは同じであることが好ましい。また、複数存在するＲ4はそれぞれ独立でも異なっていてもよい。
アルキレン基としては、炭素数２〜６０のアルキレン基であることが好ましく、炭素数２〜２０のアルキレン基であることがより好ましい。上記アルキレン基は、直鎖状、分岐状、又は、環状のいずれでもよく、それらの組合せであってもよい。これらの中でも、形成された人工爪の柔軟性の観点から、直鎖のアルキレン基であることが好ましく、炭素数２〜１２の直鎖アルキレン基であることがより好ましく、炭素数３〜８の直鎖アルキレン基であることが更に好ましい。
アルキレン基とエーテル結合とを組み合わせた基としては、アルキレンオキシアルキレン基、ポリ（アルキレンオキシ）アルキレン基が好ましく例示される。上記アルキレン基としては、炭素数２〜６のアルキレン基が好ましく、炭素数２〜４のアルキレン基がより好ましく、炭素数２又は３のアルキレン基が更に好ましく、エチレンオキシエチレン基、ポリ（エチレンオキシ）エチレン基、プロピレンオキシプロピレン基、ポリ（プロピレンオキシ）プロピレン基が特に好ましく、エチレンオキシエチレン基又はポリ（エチレンオキシ）エチレン基が最も好ましい。
アリーレン基としては、フェニレン基、ナフタレンジイル基が例示され、アリーレン基とアルキレン基とを組み合わせた基としては、−ＣＨ2−Ｐｈ−ＣＨ2−（Ｐｈはフェニレン基）が例示される。
式２中、ｍは１以上の整数であり、２〜１０の整数であることが好ましく、４〜８の整数であることがより好ましい。
【手続補正４】
【補正対象書類名】明細書
【補正対象項目名】００３８
【補正方法】変更
【補正の内容】
【００３８】
成分Ｂ：重量平均分子量が１０，０００以上のバインダーポリマー
本発明の人工爪組成物は、成分Ｂとして重量平均分子量１０，０００以上のバインダーポリマーを含有する。バインダーポリマーは人工爪組成物に皮膜性を付与する。特に重量平均分子量１０，０００以上のバインダーポリマーを含有することにより、成分Ａのポリカーボネート型ポリウレタン（メタ）アクリレートとの相互作用が高まり、好適である。
成分Ｂの重量平均分子量の上限について特に制限はないが、重量平均分子量が１，０００，０００以下であることが好ましく、２００，０００以下がより好ましく、５０，０００以下が特に好ましい。この分子量範囲にあることで人工爪組成物の取り扱い性、形成した人工爪の柔軟性に優れる。
なお、成分Ｂは、成分Ａを除くポリマー成分であり、ポリカーボネート構造を有するポリウレタン（メタ）アクリレートを除くポリマー成分である。
【手続補正５】
【補正対象書類名】明細書
【補正対象項目名】００４４
【補正方法】変更
【補正の内容】
【００４４】
スチレン系ポリマーとしては、公知のスチレン化合物（例えば、スチレン、４−カルボキシスチレン、４−アセトキシスチレン等）からなるポリスチレンであればいずれも好適に使用することができる。ただし、これら例示に限定されるものではない。
カーボネート系ポリマーとしては、公知の炭酸誘導体（例えば、ホスゲン、炭酸ジメチル、炭酸ジエチル等）と公知のポリオール化合物からなるポリカーボネートであればいずれも好適に使用することができる。ただしこれら例示に限定されるものではない。
【手続補正６】
【補正対象書類名】明細書
【補正対象項目名】００４９
【補正方法】変更
【補正の内容】
【００４９】
本発明に用いることができる光重合開始剤として具体的には、以下のものを好ましく例示できる。ただし、これら例示に限定されるものではない。
アセトフェノン化合物（例えば、１−ヒドロキシシクロヘキシルフェニルケトン、アセトフェノン、２，２−ジメトキシ−２−フェニルアセトフェノン、２，２−ジエトキシアセトフェノン、２−ヒドロキシ−２−メチルプロピオフェノン、４’−イソプロピル−２−ヒドロキシ−２−メチルプロピオフェノン、２−メチル−１−〔４−（メチルチオ）フェニル〕−２−モルホリノ−１−プロパン、２−ベンジル−２−ジメチルアミノ−１−（４−モルホリノフェニル）−ブタン−１−オン、ベンゾイン、ベンゾインメチルエーテル、ベンゾインエチルエーテル、ベンゾインプロピルエーテル等）；
ベンゾフェノン化合物（例えば、ベンゾフェノン、４，４’−ビス（ジメチルアミノ）ベンゾフェノン、３，３−ジメチル−４−メトキシ−ベンゾフェノン等）；
アントラキノン化合物（例えば、アントラキノン、２−メチルアントラキノン、２−エチルアントラキノン、ｔｅｒｔ−ブチルアントラキノン等）；
チオキサントン化合物（例えば、２−クロロチオキサントン、ジエチルチオキサントン、イソプロピルチオキサントン、ジイソプロピルチオキサントン等）；
トリハロアルキル化合物（例えば、２，４，６−（トリクロロメチル）トリアジン、２，４−トリクロロメチル−６−（４−メトキシフェニル）トリアジン、トリブロモメチルフェニルスルホン等）；
ロフィンダイマー化合物（例えば、２−（ｏ−クロロフェニル）−４，５−ジフェニルイミダゾリル二量体）；
アクリジン化合物（例えば、９−フェニルアクリジン、１，７−ビス（９−アクリジニル）ヘプタン、１，５−ビス（９−アクリジニル）ペンタン、１，３−ビス（９−アクリジニル）プロパン）；
アシルホスフィンオキシド化合物（例えば、トリメチルベンゾイルジフェニルホスフィンオキシド、ビス（２，４，６−トリメチルベンゾイル）フェニルホスフィンオキシド等）；
メタロセン化合物（例えば、ビスシクロペンタジエニル−ビス（ジフルオロ−ピリル−フェニル）チタニウム等）；
オニウム塩（例えば、ビス（４−ｔ−ブチルフェニル）ヨードニウムトシレート、トリフェニルスルホニウムトシレート等）；
オキシムエステル化合物（例えば、１−（４−フェニルチオフェニル）−１，２−オクタンジオン−２−（Ｏ−ベンゾイルオキシム）、１−［９−エチル−６−（２−メチルベンゾイル）−９Ｈ−カルバゾール−３−イル］−エタノン−１−（Ｏ−アセチルオキシム）等）。
【手続補正７】
【補正対象書類名】明細書
【補正対象項目名】００７６
【補正方法】変更
【補正の内容】
【００７６】
（ネイルアートキット）
本発明のネイルアートキットは、本発明の人工爪組成物を含む。本発明のネイルアートキットにおける本発明の人工爪組成物の好ましい態様は、上述したものと同様である。
また、本発明のネイルアートキットは、上記人工爪組成物以外に、任意の品を含んでいてもよい。
例えば、除去液、カラー層用又はトップ層用等の本発明の人工爪組成物以外の人工爪組成物、ファイル等の爪用やすり、人工爪組成物を塗布するための平筆等の筆や刷毛、ＵＶライト等の露光装置、拭き取り又は洗浄用液、拭き取り用ワイプ、ネイルブラシ、ダストブラシ、爪の長さ出しに使用するネイルフォーム、アクリル製、ガラス製、金属製又は天然石製等の装飾用ストーン、ネイルシール、グリッターやホログラム等の装飾用パウダー、カッター、へら、スティック、爪同士の接触を防ぐため指の間隔を広げるセパレーター等が挙げられるが、これらに制限されない。
【国際調査報告】
2015046300.tif 000022
2015046300.tif 000023
2015046300.tif 000024